(57)【特許請求の範囲】
【請求項１】
コバルト化合物及びＲ２３−ｎＡｌＸｎ（式中、Ｒ２は炭素数１〜１０の炭化水素基、Ｘはハロゲンを示し、ｎは１〜２の数である。）で表されるハロゲン含有アルミニウム化合物及び水からなる重合触媒により１，３−ブタジエンを重合し、有機ハロゲン化合物により変性することを特徴とするポリブタジエンゴムの製造方法であって、
前記ポリブタジエンは、ムーニー粘度（ＭＬ１＋４，１００℃）が４９〜８２、５％トルエン溶液粘度（Ｔｃｐ）とムーニー粘度の比が１．７２〜６．０、ＧＰＣによるポリスチレン換算のｚ＋１平均分子量と数平均分子量の比が８以上であることを特徴とするポリブタジエンゴムの製造方法。
【請求項２】
前記ムーニー粘度（ＭＬ１＋４，１００℃）が５３、前記５％トルエン溶液粘度（Ｔｃｐ）とムーニー粘度の比が１．８５、前記ＧＰＣによるポリスチレン換算のｚ＋１平均分子量と数平均分子量の比が１３．７であることを特徴とする請求項１記載のポリブタジエンゴムの製造方法。
【発明の詳細な説明】
【技術分野】
【０００１】
本発明は、ゴム材料に有用な加工性、耐摩耗性および低ロス性のバランスが改良され、かつそれぞれの性能が向上したポリブタジエンゴムおよびその製造方法、さらにポリブタジエンゴムを含んだゴム組成物に関する。
【背景技術】
【０００２】
近年の省エネルギーニーズの高まりから、ゴム材料にもエネルギーロスを小さくできる特性（低ロス性）が求められている。ゴム材料の中でもポリブタジエンゴムは、エネルギーロスを小さくする特性に優れており、分子構造としては、シス１，４結合含量が多い、分子量が高い、分子量分布が狭い、分子鎖の分岐度が小さい、ことを満足する分子設計の実現が、重合触媒の開発などを通して精力的に検討されている。
【０００３】
例えば、特許文献１には、コバルト化合物、酸性金属ハライド、アルキルアルミニウム化合物及び水からなる触媒を用い、１，３−ブタジエンを重合させる高シス−１，４−ポリブタジエンの製造法が開示されている。
【０００４】
また、特許文献２には、ジエチルアルミニウムクロライド、水、及びコバルトオクトエ−トよりなる触媒を用い、１，３−ブタジエンを直鎖状または分岐状脂肪族炭化水素よりなる溶媒中で重合させる方法が開示されている。
【０００５】
しかし、分子量が高い、分子量分布が狭い、分子鎖の分岐度が小さいポリブタジエンゴムは、ゴムにカーボンブラックなどを配合して得られるコンパウンドを製造する際に加工性が悪化し易く、その影響で耐摩耗性も悪化してしまう傾向があり、優れた低ロス性を保持しつつ、加工性と耐摩耗性をバランスする方法が求められていた。
【０００６】
ポリブタジエンの加工性を改良する方法として、特許文献３には、ポリブタジエンの重合溶液を有機アルミニウム化合物及びハロゲン化アルキル化合物で処理する方法が開示されている。また、特許文献４には、不飽和結合を有するゴムを溶媒に溶解し、ルイス酸の存在下、有機酸ハライドを反応させてゴムを変性する方法が紹介されている。
【０００７】
特許文献５には、コバルト化合物でポリブタジエンゴムを重合した後、必要に応じて、更に酸ハロゲン化物、ハロゲン含有硫黄化合物、メルカプト基含有アルコキシシラン化合物などを反応させてコールドフロー性を改良する方法が記載されているが、加工性と低ロス性、耐摩耗性とのバランス改良について言及されていない。
【０００８】
その後、加工性と低ロス性、耐摩耗性とのバランス改良を目的として、コバルト化合物でポリブタジエンゴムを重合した後、所定量の有機ハロゲン化合物で変性する方法が開示されている（特許文献６および７）。
しかし、昨今の環境・省エネルギーの観点から、加工性と低ロス性および耐摩耗性とのバランスを保持しつつ、更に全体の性能を上げる要望がなされている。
【０００９】
【特許文献１】特公昭３８−１２４３号公報
【特許文献２】特公昭６１−５４８０８号公報
【特許文献３】特開昭５１−６３８９１号公報
【特許文献４】特開昭６１−２２５２０２号公報
【特許文献５】特開平２００１−１１４８１７号公報
【特許文献６】特許第４１２３０１９号
【特許文献７】特開２０１１−７９９５４号公報
【発明の開示】
【発明が解決しようとする課題】
【００１０】
本発明は、加工性、耐摩耗性および低ロス性のバランスが改良され、かつそれぞれの性能が向上したポリブタジエンゴムおよびその製造方法、さらにポリブタジエンゴムを含んだゴム組成物を提供するものである。
【課題を解決するための手段】
【００１１】
本発明は、ムーニー粘度（ＭＬ１＋４，１００℃）が４９〜８２、５％トルエン溶液粘度（Ｔｃｐ）とムーニー粘度の比が１．７２〜６．０、ＧＰＣによるポリスチレン換算のｚ＋１平均分子量と数平均分子量の比が８以上であって、コバルト化合物及びＲ２３−ｎＡｌＸｎ（式中、Ｒ２は炭素数１〜１０の炭化水素基、Ｘはハロゲンを示し、ｎは１〜２のである。）で表されるハロゲン含有アルミニウム化合物及び水からなる重合触媒により重合され、有機ハロゲン化合物により変性されて得られたことを特徴とするポリブタジエンゴムに関する。
【００１３】
また、本発明は、前記のポリブタジエンゴムを含むことを特徴としたゴム組成物に関する。
【発明の効果】
【００１４】
ポリブタジエンゴムが、分岐度が小さい分子構造を有しながら、数平均分子量の値、ｚ＋１平均分子量と数平均分子量の比から規定される超高分子量成分を有することで、耐摩耗性と加工性、低ロス性をバランスよく改良できることを見出し、その分子構造がコバルト触媒を用いた重合触媒系に有機ハロゲン化合物で変性反応させることで効果的に得ることができることを見出して、本発明を完成するに至った。
その結果、加工性、耐摩耗性および低ロス性のバランスが改良されたポリブタジエンゴムおよびその製造方法、さらにポリブタジエンゴムを含んだゴム組成物を提供することが出来る。
【発明を実施するための最良の形態】
【００１５】
（ポリブタジエンゴムに関して）
【００１６】
（ムーニー粘度）
本発明のポリブタジエンゴムのムーニー粘度は３０〜１２０、好ましくは３５〜１１０、より好ましくは、４０〜１０５である。
ムーニー粘度が上記範囲より大きいと加工性が著しく悪化し、上記範囲より小さいと耐摩耗性や低ロス性が低下するので好ましくない。
【００１７】
（Ｔｃｐ／ＭＬ）
５％トルエン溶液（Ｔｃｐ）とムーニー粘度（ＭＬ１＋４，１００℃）の比（Ｔｃｐ／ＭＬと略記する）は１．７２〜６．０で、好ましくは２．０〜５．０である。Ｔｃｐ／ＭＬ比が上記範囲より小さいと分子鎖の分岐度が大きくなり、耐摩耗性や低ロス性が低下し、上記範囲より大きいと加工性が悪化するので好ましくない。
【００１８】
（Ｍｚ+1／Ｍｎ）
ゲル浸透クロマトグラフィー（ＧＰＣ）によるポリスチレン換算のｚ＋１平均分子量と数平均分子量の比（Ｍｚ+1／Ｍｎと略記）は高分子量成分の影響を受ける値である理由から、８以上が好ましく、９以上が特に好ましい。
Ｍｚ+1／Ｍｎの値が８より小さいと、低ロス性改善が少ないため、好ましくない。
【００１９】
数平均分子量、質量平均分子量、ｚ平均分子量、z+1平均分子量は
【００２０】
【数１】
0005938915.tif 000002
【００２１】
【数２】
0005938915.tif 000003
【００２２】
【数３】
0005938915.tif 000004
【００２３】
【数４】
0005938915.tif 000005
それぞれ式１〜４で表される。MnよりMw、MwよりMzさらにMz+1のほうが高分子量側を表しており、Mz+1/Mnによって高分子量側への分子の広がりを表す。
すなわち、Mz+1/Mnの値が大きくなるほど、高分子量領域での分子量分布の広がりを示す。
本願発明で得られるポリブタジエンは、この高分子量領域での分子量分布の広がりを示す特徴を有している。
【００２４】
（ポリブタジエン）
原料となるポリブタジエンはＴ−ｃｐ／ＭＬが２．０〜４．０、特に２．４〜３．２が好ましい。この値より大きいと加工性が悪くなり、低いと期待の物性が得られない。またＭｗ／Ｍｎは１．８〜３．４が好ましく、特に好ましくは２．０〜３．０である。この範囲より大きいと所望の物性が得られず、この範囲より小さいと加工性が問題となる。
【００２５】
（ポリブタジエンゴムの重合触媒）
前記原料ポリブタジエンゴムの重合触媒としては、コバルト系触媒を用いるのが好ましい。
【００２６】
コバルト系触媒のコバルト化合物としては、コバルトの塩や錯体が好ましく用いられる。特に好ましいものは、塩化コバルト、臭化コバルト、硝酸コバルト、オクチル酸コバルト、ナフテン酸コバルト、酢酸コバルト、マロン酸コバルト等のコバルト塩や、コバルトのビスアセチルアセトネ−トやトリスアセチルアセトネ−ト、アセト酢酸エチルエステルコバルト、ハロゲン化コバルトのトリアリ−ルフォスフィン錯体、トリアルキルフォスフィン錯体、ピリジン錯体やピコリン錯体等の有機塩基錯体、もしくはエチルアルコ−ル錯体等が挙げられる。
【００２７】
コバルト系触媒組成物におけるハロゲン含有アルミニウム化合物としては、Ｒ23-nＡｌＸn  （式中、Ｒ2  は炭素数  1〜10の炭化水素基、Ｘはハロゲンを示し、n  は  1〜2  の数である。）で表されるものが好ましい。ジアルキルアルミニウムクロライド、ジアルキルアルミニウムブロマイドなどのジアルキルアルミニウムハライド、アルキルアルミニウムセスキクロライド、アルキルアルミニウムセスキブロマイドなどのアルキルアルミニウムセスキハライド、アルキルアルミニウムジクロライド、アルキルアルミニウムジブロマイド等のアルキルアルミニウムジハライド等が挙げられる。具体的化合物としては、ジエチルアルミニウムモノクロライド、ジエチルアルミニウムモノブロマイド、ジブチルアルミニウムモノクロライド、エチルアルミニウムセスキクロライド、エチルアルミニウムジクロライド、ジシクロヘキシルアルミニウムモノクロライド、ジフェニルアルミニウムモノクロライド等が挙げられる。
【００２８】
また、コバルト系触媒組成物における有機アルミニウム化合物としては、Ｒ33Ａｌ（式中、Ｒ3は炭素数  1〜10の炭化水素基を示す。）で表さるものが好ましい。例えば、トリアルキルアルミニウム化合物、例えば、トリエチルアルミニウム、トリメチルアルミニウム、トリイソブチルアルミニウム、トリヘキシルアルミニウム、トリオクチルアルミニウム等が挙げられる。
【００２９】
また、アルミノキサンを用いてもよい。アルミノキサンとしては、有機アルミニウム化合物と縮合剤とを接触させることによって得られるものであって、一般式（−Ａｌ（Ｒ’）Ｏ−）ｎで示される鎖状アルミノキサン、あるいは環状アルミノキサンが挙げられる。（Ｒ’は炭素数１〜１０の炭化水素基であり、一部ハロゲン原子及び／又はアルコキシ基で置換されたものも含む。ｎは重合度であり、５以上、好ましくは１０以上である）。Ｒ’としてはメチル、エチル、プロピル、イソブチル基が挙げられるが、メチル基及びエチル基が好ましい。アルミノキサンの原料として用いられる有機アルミニウム化合物としては、例えば、トリメチルアルミニウム、トリエチルアルミニウム、トリイソブチルアルミニウムなどのトリアルキルアルミニウム及びその混合物などが挙げられる。
【００３０】
中でも、コバルト化合物、ハロゲン含有アルミニウム化合物、及び水からなる触媒系、若しくはコバルト化合物、ハロゲン含有アルミニウム化合物、水、及び有機アルミニウム化合物からなる触媒系が好ましい。
【００３１】
コバルト化合物、ハロゲン含有有機アルミニウム化合物、水、及び有機アルミニウム化合物からなるコバルト系触媒組成物を用いる場合は、全て１，３−ブタジエンの１モルに対して、コバルト化合物については１×１０−７〜１×１０−３モルの範囲あることが好ましい。また、ハロゲン含有有機アルミニウム化合物については１×１０−５〜１×１０−１モルの範囲の範囲にあることが好ましい。また、水については１×１０−５〜１×１０−１モルの範囲にあることが好ましい。また、有機アルミニウム化合物については１×１０−５〜１×１０−１モルの範囲の範囲にあることが好ましい。
【００３２】
当該発明のポイントとして、有機ハロゲン化合物による変性の前のポリブタジエンの重合条件が、最終生成するポリブタジエンの低燃費性などの効果を創出するのに重要となる。
特に、以下に示す該重合段階で使用する「アルミニウム化合物と水の比」および「ハロゲン含有有機アルミニウム化合物と有機アルミニウム化合物の比」は、大きな要因となる。
ポリブタジエンの優れた物性を創出するためには、重合段階でこれら２つの要因を同時に満たすことが必須であり、一方の条件を満たしただけでは、最終生成するポリブタジエンの低燃費性などの効果を創出することは困難である。
【００３３】
（アルミニウム化合物と水の比）
該コバルト系触媒組成物に用いられるハロゲン含有有機アルミニウム化合物と有機アルミニウム化合物を足した添加量は、添加する水に対して０．９５〜１．３０倍、中でも０．９８〜１．２５倍、特に１．０〜１．１５倍であることが好ましい。この範囲より大きいと希望の物性が得られず、この範囲より小さいと加工性が悪くなる。
当該ハロゲン含有有機アルミニウム化合物と有機アルミニウム化合物を足した添加量と添加する水の割合は、とりわけポリブタジエンのリニアリティーを規定する上で重要である。
【００３４】
（ハロゲン含有有機アルミニウム化合物と有機アルミニウム化合物の比）
該コバルト系触媒組成物に用いられるハロゲン含有有機アルミニウム化合物は、有機アルミニウムに対して１〜６倍、特に２〜４倍が好ましい。この範囲より大きいとゲルが問題となり、小さいと重合活性が低下する。
【００３５】
触媒成分の添加順序としては、不活性溶媒中に水を添加して均一に混合して、ハロゲン含有有機アルミニウム化合物を添加し、コバルト化合物を添加して重合を開始することが好ましい。ハロゲン含有有機アルミニウム化合物を添加した後、所定時間、熟成した後、コバルト化合物を加えることが好ましい。熟成時間は０．１〜２４時間が好ましい。熟成温度は０〜８０℃が好ましい。
【００３６】
（重合溶媒）
重合溶媒としては、トルエン、ベンゼン、キシレン等の芳香族系炭化水素、ｎ−ヘキサン、ブタン、ヘプタン、ペンタン等の脂肪族炭化水素、シクロペンタン、シクロヘキサン等の脂環式炭化水素、1−ブテン、シス−２−ブテン、トランス−２−ブテン等のＣ４留分などのオレフィン系炭化水素、ミネラルスピリット、ソルベントナフサ、ケロシン等の炭化水素系溶媒や、塩化メチレン等のハロゲン化炭化水素系溶媒等が挙げられる。また、１，３−ブタジエンそのものを重合溶媒としてもよい。
【００３７】
中でも、ベンゼン、シクロヘキサン、あるいは、シス−２−ブテンとトランス−２−ブテンとの混合物などが好適に用いられる。
【００３８】
（分子量調節剤）
分子量調節剤としては、重合時に公知の、例えば、シクロオクタジエン、アレンなどの非共役ジエン類、またはエチレン、プロピレン、ブテン−1などのα−オレフィン類を使用することができる。
特に好ましくはシクロオクタジエンであり、１，３−ブタジエン１モル当たり３〜３０ミリモルが好ましく、特に好ましくは５〜１８ミリモルである。この範囲以外の量を用いると、ＭＬ粘度のずれの問題が生ずるため好ましくない。
【００３９】
重合温度は−３０〜１００℃の範囲が好ましく、３０〜８０℃の範囲が特に好ましい。重合時間は１０分〜１２時間の範囲が好ましく、３０分〜６時間が特に好ましい。また、重合圧は、常圧又は１０気圧（ゲ−ジ圧）程度までの加圧下に行われる。
【００４０】
（有機ハロゲン化合物）
上記のコバルト系触媒によって製造されたポリブタジエンゴムに所望の粘弾性特性を付与するために、有機ハロゲン化合物で変性するのが好ましい。有機ハロゲン化合物で変性しない未変性品は、ムーニー粘度、Ｔｃｐ／ＭＬ比は所望特性を満足するが、Ｍｚ＋１／Ｍｎにおいて所望特性を満足させることが出来ない。
【００４１】
有機ハロゲン化合物としては、一般式 Ｒ１ Ｒ２ Ｒ３ ＣＸを表される有機ハロゲン化合物を用いることができる。式中、 Ｒ１ は水素、アルキル基、アリール基、クロル置換アルキル基、アルコキシ基などであり、Ｒ２ は水素、アルキル基、アリール基、クロル、ブロムなどであり、Ｒ２ ＋Ｒ３ が酸素であってもよく、Ｒ３ はアルキル基、アリール基、ビニル基、クロル、ブロムなどであり、Ｘはクロル、ブロムなどのハロゲンである。Ｒ１ およびＲ２が水素である場合は、Ｒ３はアリール基であることが好ましい。上記のアルキル基は、飽和あるいは不飽和であってもよく、また、直鎖状、分岐状または環状のものであってもよい。脂肪族炭化水素基などが挙げられる。
【００４２】
具体的化合物としては、メチル、エチル、ｉｓｏ−プロピル、ｉｓｏ−ブチル、ｔ−ブチル、フェニル、ベンジル、ベンゾイル、ベンジリデンなどのクロル化物またはブロム化物などが挙げられる。また、メチルクロロホルメート、ブロモホルメート、クロロジフェニルメタンまたはクロロトリフェニルメタンなどが挙げられる。中でも、ｔ−ブチルクロライドが好ましい。
【００４３】
上記の有機ハロゲン化合物と共に、コバルト化合物、ハロゲン含有アルミニウム化合物及びコバルト化合物とハロゲン含有アルミニウム化合物を添加してもよい。コバルト化合物、ハロゲン含有アルミニウム化合物としては、上記の触媒成分として例示したコバルト化合物、ハロゲン含有アルミニウム化合物を用いることができる。
【００４４】
有機ハロゲン化合物の添加量は、ハロゲン含有有機アルミニウム化合物と有機アルミニウム化合物の添加量の合計に対して０．０５〜０．４倍の添加が望ましく、ブタジエン１モルあたり、１×１０−６〜１×１０−３モル、特に１×１０−５〜１×１０−４モルが好ましい。上記範囲よりも多いと生成するポリブタジエンのゲル化が起こり易くなり、少なすぎると本検討の効果が得られない。
【００４５】
有機ハロゲン化合物の反応温度については、２０〜１００℃、好ましくは３０〜８０℃である。
【００４６】
有機ハロゲン化合物の反応時間は、１０分〜１５０分間攪拌混合する。
【００４７】
有機ハロゲン化合物とポリブタジエンの変性反応は、重合反応後に引き続いて行っても良いし、重合後に重合反応を停止させた後に行っても良いし、また重合後に重合反応停止させた後、反応生成物中に残留している溶媒や未反応モノマーをスチームストリッピング法や真空乾燥法などで除去した乾燥物をシクロヘキサンなどで再度溶解させた後に行っても良い。変性反応後は、反応槽内部を必要に応じて放圧し、洗浄、乾燥工程等の後処理を行う。
【００４８】
（ゴム組成物）
本発明により得られるポリブタジエンゴムは、単独で、または他の合成ゴム若しくは天然ゴムとブレンドして配合し、必要ならばプロセス油で油展し、次いでカーボンブラックやシリカ等の充填剤、加硫剤、加硫促進剤その他の通常の配合剤を加えて加硫し、タイヤ・防振ゴム・ベルト・ホース・免震ゴムなどの工業用品や紳士靴、婦人靴、スポーツシューズなどの履物といった各種のゴム用途に使用される。その場合、ゴム成分中に少なくとも本発明のポリブタジエンを１０重量％含有するように配合することが好ましい。
【００４９】
（他の合成ゴム）
ゴム組成物に含まれる他の合成ゴムとしては、加硫可能なゴムが好ましく、具体的にはエチレンプロピレンジエンゴム（ＥＰＤＭ）、ニトリルゴム（ＮＢＲ）、ブチルゴム（ＩＩＲ）、クロロプレンゴム（ＣＲ）、ポリイソプレン、ハイシスポリブタジエンゴム、ローシスポリブタジエンゴム（ＢＲ）、スチレン−ブタジエンゴム（ＳＢＲ）、ブチルゴム、塩素化ブチルゴム、臭素化ブチルゴム、アクリロニトリル−ブタジエンゴム等を挙げることができる。これらの中でもＳＢＲが好ましい。
さらにＳＢＲの中でも溶液重合スチレンブタジエン共重合体ゴム（Ｓ−ＳＢＲ）が特に好ましい。これらのゴムは単独でも、二種以上組合せて用いても良い。
【００５０】
本発明において使用する溶液重合スチレンブタジエン共重合体ゴム（Ｓ−ＳＢＲ）のミクロ構造としては、スチレン含量が１５〜３５重量％、好ましくは１７〜３０重量％、ブタジエン部分のビニル結合含量が３０〜７５％、好ましくは３２〜７２％のＳ−ＳＢＲを、ゴム成分１００重量部の、３０重量部以上９０重量部未満、好ましくは５０〜８０重量部使用することにより、上記効果が発現される。Ｓ−ＳＢＲの配合量が少ないとウェット性能が低下するので好ましくなく、逆に多いと耐摩耗性や、低ロス性が悪化するので好ましくない。
かかるＳ−ＳＢＲは公知であり、例えば日本ゼオン Ｎｉｐｏｌ ＮＳ１１０Ｒ、旭化成 アサプレン １２０４などの市販品を用いることができる。
【００５１】
（シランカップリング剤）
他の添加剤成分であるシランカップリング剤としては、一般式Ｒ７nＳｉＸ4-nで表される有機珪素化合物で、Ｒ７はビニル基、アシル基、アリル基、アリルオキシ基、アミノ基、エポキシ基、メルカプト基、クロル基、アルキル基、フェニル基、水素、スチリル基、メタクリル基、アクリル基、ウレイド基などから選ばれる反応基を有する炭素数１〜２０の有機基であり、Ｘは、クロル基、アルコキシ基、アセトキシ基、イソプロペノキシ基、アミノ基などから選ばれる加水分解基であり、ｎは１〜３の整数を示す。
【００５２】
上記のシランカップリング剤のＲ７成分において、ビニル基及び／またはクロル基を含有するものが好ましい。
【００５３】
具体的なシランカップリング剤として、市販で利用できるものは、例えば、以下のものが含まれるが、決してこれらに限定されるものではない。ビス（３−トリエトキシシリルプロピル）テトラスルフィド、ビス（３−トリエトキシシリルプロピル）トリスルフィド、ビス（３−トリエトキシシリルプロピル）ジスルフィド、ビス（２−トリエトキシシリルプロピル）テトラスルフィド、ビス（３−トリメトキシシリルプロピル）テトラスルフィド、ビス（２−トリメトキシシリルプロピル）テトラスルフィド、３−メルカプトプロピルトリメトキシシラン、３−メルカプトプロピルトリエトキシシラン、２−メルカプトエチルトリメトキシシラン、２−メルカプトエトキシシラン、３−トリエトキシシリルプロピル−Ｎ，Ｎ−ジメチルチオカルバモイル テトラスルフィド、３−トリエトキシシリルプロピル−Ｎ，Ｎ−ジメチルチオカルバモイル テトラスルフィド、２−トリエトキシシリルエチル−Ｎ，Ｎ−ジメチルチオカルバモイル テトラスルフィド、３−トリメトキシシリルプロピルベンゾチアゾール テトラスルフィド、３−トリエトキシシリルプロピルベンゾチアゾール テトラスルフィド、３−トリエトキシシリルプロピルメタクリレート モノスルフィド、３−トリメトキシシリルプロピルメタクリレート モノスルフィド、ビニルトリクロロシラン、メチルビニルジクロロシラン、ジビニルジクロロシラン、ジメチルビニルクロロシラン、クロロメチルジメチルビニルシラン、メトキシジメチルビニルシラン、トリメトキシビニルシラン、ジメチルジビニルシラン、エトキシジメチルビニルシラン、ジアセトキシメチルジニルシラン、アリルオキシジメチルビニルシラン、ジエトキシメチルビニルシラン、ビス（ジメチルアミノ）メチルビニルシラン、フェニルビニルジクロロシラン、トリアセトキシビニルシラン、３−クロロプロピルメチルジビニルシラン、ジエトキシジビニルシラン、ジメチルエチルメチルケトキムビニルシラン、ジメチルイソブトキシビニルシラン、トリエトキシビニルシラン、メチルフェニルビニルクロロシラン、メチルフェニルビニルシラン、ジメチルイソペンチルオキシビニルシラン、４−ブロモフェニルジメチルビニルシラン、３−アミノフェノキシジメチルビニルシラン、４−アミノフェノキシジメチルビニルシラン、ジメチルピペリヂノメチルビニルシラン、ジメチル−２−［（２−エトキシエトキシ）エトキシ］ビニルシラン、ジビニルメチルフェノキシシラン、ジメチル−Ｐ−アニシルビニルシラン、トリス（１−メチルビニロキシ）ビニルシラン、トリイソプロポキシビニルシラン、ジエトキシ−２−ピペリヂノエトキシビニルシラン、ジフェニルビニルクロロシラン、３−ジメチルビニルフェニル Ｎ，Ｎ−ジエチルカルボメイト、トリフェノキシビニルシラン、１，３−ジビニル−１，１，３，３−テトラメチルジシロキサン、１，３−ジビニル−１，１，３，３−テトラメチルジシラザン、１−（４−メチルピペリヂノメチル）−１，１，３，３−テトラメチル−３−ビニルジシロキサン、１，４−ビス（ジメチルビニルシリル）ベンゼン、１，４−ビス（ジメチルビニルシロキシ）ベンゼン、１，３−ビス（ジメチルビニルシロキシ）ベンゼン、１，１，３，３−テトラ���ェニルー、３−ジビニルジシロキサン、１，３，５−トリメチル−１，３，５−トリビニルサイクロトリシロキサン、１，３，５，７−テトラメチル−１，３，５，７−テトラビニルサイクロテトラシロキサン、テトラキス（ジメチルビニルシロキシメチル）メタン、3-クロロプロピルトリメトキシシラン、などがある。
【００５４】
添加剤のシランカップリング剤の添加量としては、フィラー量に対して０．２％〜２０％が良く、５％〜１５％が特に好ましい。
上記の範囲よりも少ないと、スコーチの原因となるために好ましくない。また、上記の範囲よりも多いと引張り特性、延びの悪化の原因となるため好ましくない。
【００５５】
また、プラスチック、例えば、耐衝撃性ポリスチレンの改質剤として使用する、すなわち、ゴム変性耐衝撃性ポリスチレン系樹脂組成物を製造することもできる。
【００５６】
上記のゴム変性耐衝撃性ポリスチレン系樹脂組成物の製造法としては、ゴム状ポリマーの存在下にスチレン系モノマーの重合を行う方法が採用され、塊状重合法や塊状懸濁重合法が経済的に有利な方法である。スチレン系モノマーとしては、例えばスチレン、α−メチルスチレン、ｐ−メチルスチレンのようなアルキル置換スチレン、クロルスチレンのようなハロゲン置換スチレンなど、従来ゴム変性耐衝撃性ポリスチレン系樹脂組成物製造用として知られているスチレン系モノマーの１種又は２種以上の混合物が用いられる。これらのなかで好ましいのはスチレンである。
【００５７】
製造時に必要に応じて上記ゴム状ポリマーの他に、スチレン−ブタジエン共重合体、エチレン−プロピレン、エチレン−酢酸ビニル、アクリル系ゴムなどを上記ゴム状ポリマーに対して５０重量％以内併用することができる。又、これらの方法によって製造された樹脂をブレンドしてよい。更に、これらの方法によって製造されたゴム変性ポリスチレン系樹脂組成物を含まないポリスチレン系樹脂を混合して製造してもよい。上記の塊状重合法として１例を挙げて説明すると、スチレンモノマー（９９〜７５重量％）にゴム状ポリマー（１〜２５重量％）を溶解させ、場合によっては溶剤、分子量調節剤、重合開始剤などを添加して、１０〜４０％のスチレンモノマー転化率までゴム状ポリマーを分散した粒子に転化させる。このゴム粒子が生成するまではゴム相が連続相を形成している。更に重合を継続してゴム粒子として分散相になる相の転換（粒子化工程）を経て５０〜９９％の転化率まで重合してゴム変性耐衝撃性ポリスチレン系樹脂組成物が製造される。
【００５８】
ゴム状ポリマーの分散粒子（ゴム粒子）は、樹脂中に分散された粒子で、ゴム状ポリマーとポリスチレン系樹脂よりなり、ポリスチレン系樹脂はゴム状ポリマーにグラフト結合したり、或いはグラフト結合せずに吸蔵されている。この発明で言うゴム状ポリマーの分散粒子の径として０．５〜７．０μｍの範囲、好ましくは１．０〜３．０μｍの範囲のものが好適に製造できる。
【００５９】
グラフト率として、１５０〜３５０の範囲のものが好適に製造できる。バッチ式でも連続的製造方法でもよく特に限定されない。
【００６０】
上記のスチレン系モノマーとゴム状ポリマーとを主体とする原料溶液は完全混合型反応器において重合されるが、完全混合型反応器としては、原料溶液が反応器において均一な混合状態を維持するものであればよく、好ましいものとしてはヘリカルリボン、ダブルヘリカルリボン、アンカーなどの型の攪拌翼が挙げられる。ヘリカルリボンタイプの攪拌翼にはドラフトチューブを取り付けて、反応器内の上下循環を一層強化することが好ましい。
【００６１】
ゴム変性耐衝撃性ポリスチレン系樹脂組成物には、製造時や製造後に適宜必要に応じて酸化防止剤、紫外線吸収剤などの安定剤、離型剤、滑剤、着色剤、各種充填剤及び各種の可塑剤、高級脂肪酸、有機ポリシロキサン、シリコーンオイル、難燃剤、帯電防止剤や発泡剤などの公知添加剤を添加してもよい。この発明のゴム変性耐衝撃性ポリスチレン系樹脂組成物は、公知の各種成形品に用いることはできるが、難燃性、耐衝撃強度、引張強度に優れるために電気・工業用途分野で使用される射出成形に好適である。例えばカラーテレビ、ラジカセ、ワープロ、タイプライター、ファクシミリ、ＶＴＲカセット、電話器などのハウジングの家電・工業用などの広範な用途に用いることができる。
【実施例】
【００６２】
ムーニー粘度（ＭＬ１＋４、１００℃）：ＪＩＳ-Ｋ６３００に従い、株式会社島津製作所製のムーニー粘度計（ＳＭＶ-２００）を使用して、１００℃で１分予熱したのち、４分間測定してゴムのムーニー粘度（ＭＬ１＋４、１００℃）として表示した。
【００６３】
トルエン溶液粘度（Ｔｃｐ）：ポリマー２．２８ｇをトルエン５０ｍｌに溶解した後、標準液として粘度計校正用標準液（ＪＩＳ  Ｚ８８０９）を用い、キャノンフェンスケ粘度計Ｎｏ．４００を使用して、２５℃で測定した。
【００６４】
ｚ＋１平均分子量、数平均分子量：ポリスチレンを標準物質としてテトラヒドロフランを溶媒として温度４０℃で、ゲルパーミエーション（透過）クロマトグラフィー（ＧＰＣ、東ソー株式会社製）を行ない、得られた分子量分布曲線から求めた検量線を用いて計算し、ｚ＋１平均分子量、数平均分子量を求めた。
【００６５】
加工性：未加硫物のムーニー粘度で評価した。ＪＩＳ-Ｋ６３００に従い、株式会社島津製作所製のムーニー粘度計（ＳＭＶ-２００）を使用して、１００℃で１分予熱したのち、４分間測定してゴムのムーニー粘度（ＭＬ１＋４、１００℃）として表示した。数値の小さいものほど加工性は良好である。
【００６６】
加硫物の反発弾性：ＢＳ９０３に従い、ダンロップ・トリプソメーターを使用して室温で反発弾性を測定し、比較例１を１００として指数表示した。指数が大きいほど低ロス性が良好である。
【００６７】
加硫物のｔａｎδ：ＧＡＢＯ社製ＥＰＬＥＸＯＲ  １００Ｎを用いて、温度５０℃、周波数１０Ｈｚ、動的歪み０．３％の条件で測定し、比較例１を１００として指数表示した。指数が小さいほど低ロス性（低燃費性）が良好である。
【００６８】
加硫物の耐摩耗性：ランボーン摩耗指数は、ＪＩＳ  Ｋ６２６４に規定されている測定法に従って、スリップ率６０％で測定し、比較例１を１００として指数表示した。指数が大きいほど良好である。
【００６９】
（試作品１）
内部を充分窒素置換した１．５リットル容量のステンレス製のオートクレーブに、１，３−ブタジエンを３８．０重量％含有するシクロヘキサン−Ｃ４留分混合溶液１リットル（シクロヘキサン２５．５重量％、シス−２−ブテンを主成分とするＣ４留分を３６．５重量％含有）とを仕込み、次に水２．１１ミリモル、ジエチルアルミニウムモノクロライド１．７ミリモル、トリエチルアルミニウム０．５８ミリモルを加えて攪拌を行ない、シクロオクタジエン１２．２１ミリモルを添加した。オートクレーブを昇温し、４９．５℃に内温が到達してから、コバルトオクトエート０．００３１ミリモルを加えて、５０℃で３０分間重合反応を行なった。重合を開始して、３０分後に、ｔ−ブチルクロライド０．４０ミリモルを添加し、５分反応した。
そこに老化防止剤を添加して１００℃で１時間真空乾燥した。得られたポリブタジエンゴムの物性を表１に示す。
【００７０】
（試作品２）
重合途中で添加する添加剤として、シクロオクタジエンを１４．２５ミリモル添加、ｔ−ブチルクロライドを０．６ミリモル添加した以外は試作品１と同様にポリブタジエンを製造した。
【００７１】
（試作品３）
重合途中で添加する添加剤として、シクロオクタジエンを１４．２５ミリモル添加、３０分重合後に老化防止剤を０．０３７ミリモル添加した以外は試作品２と同様にポリブタジエンを製造した。
【００７２】
（試作品４）
重合途中で添加する添加剤として、シクロオクタジエンを９．７７ミリモル添加、３０分重合後に老化防止剤を０．０７４ミリモル添加した以外は試作品３と同様にポリブタジエンを製造した。
【００７３】
（試作品５）
ｔ−ブチルクロライド０．６ミリモルを添加した後、１０分反応した以外は試作品４と同様にポリブタジエンを製造した。
【００７４】
（試作品６）
ｔ−ブチルクロライド０．６ミリモルを添加した後、２０分反応した以外は試作品４と同様にポリブタジエンを製造した。
【００７６】
（試作品８）
内部を充分窒素置換した１．５リットル容量のステンレス製のオートクレーブに、１，３−ブタジエンを４３．０重量％含有するシクロヘキサン−Ｃ４留分混合溶液１リットル（シクロヘキサン２５．５重量％、シス−２−ブテンを主成分とするＣ４留分を３６．５重量％含有）とを仕込み、次に水２．００ミリモル、ジエチルアルミニウムモノクロライド２．２７ミリモル、トリエチルアルミニウム０．７６ミリモルを加えて攪拌を行ない、シクロオクタジエン１３．８４ミリモルを添加した。
オートクレーブを昇温し、４９．５℃に内温が到達してから、コバルトオクトエート０．００１３ミリモルを加えて、５０℃で３０分間重合反応を行なった。重合を開始して、３０分後に老化防止剤を０．０７４ミリモル添加し、ｔ−ブチルブロマイド０．６ミリモルを添加し、２０分反応した。
そこに老化防止剤を添加して１００℃で１時間真空乾燥した。
【００７７】
（試作品９）
ｔ−ブチルブロマイドの添加量を０．４ミリモルとした以外は試作品８と同様にポリブタジエンを製造した。
【００７８】
（比較例１）
ブタジエンゴムとして、表１に示す物性を有する試作品７を用い、表２に示す配合処方に従って２５０ｃｃのラボプラストミルを使用しＳＢＲとシリカ等と混練してから加硫剤をオープンロールで混合した。次いで温度１６０℃でプレス加硫し、得られた加硫試験片により物性を評価した。
【００７９】
（実施例１）
ブタジエンゴムとして試作品１を用いた以外は比較例１と同様に評価した。
【００８０】
（実施例２）
ブタジエンゴムとして試作品２を用いた以外は比較例１と同様に評価した。
【００８１】
（実施例３）
ブタジエンゴムとして試作品３を用いた以外は比較例１と同様に評価した。
【００８２】
（実施例４）
ブタジエンゴムとして試作品４を用いた以外は比較例１と同様に評価した。
【００８３】
（実施例５）
ブタジエンゴムとして試作品５を用いた以外は比較例１と同様に評価した。
【００８４】
（実施例６）
ブタジエンゴムとして試作品６を用いた以外は比較例１と同様に評価した。
【００８５】
（実施例７）
ブタジエンゴムとして試作品８を用いた以外は比較例１と同様に評価した。
【００８６】
（実施例８）
ブタジエンゴムとして試作品９を用いた以外は比較例１と同様に評価した。
【００８７】
得られた試作品の素ゴム物性を表１に示す。
【００８８】
【表１】
0005938915.tif 000006
【００８９】
得られた配合物の評価結果を表２に示す。
【００９０】
【表２】
0005938915.tif 000007
ＳＢＲ ：市販溶液重合ＳＢＲ
シリカ：東ソー・シリカ（株）製、商品名  ニップシールAQ
シランカップリング剤：デグサ・ヒュルヌ製、商品名  Si69
オイル：サンセンオイル４２４０
酸化亜鉛：堺化学工業  Sazex  1号
ステアリン酸：花王ステアリン酸
老化防止剤：住友化学 アンチゲン６Ｃ
硫黄： 細井化学工業（株）製の硫黄
加硫促進剤１： 大内新興化学工業（株）製のノクセラーＣＺ
加硫促進剤２： 大内新興化学工業（株）製のノクセラーＤ
【産業上の利用可能性】
【００９１】
当該ゴムは、工業用ベルト、ゴルフボール、防振ゴム、免震ゴム、防舷材などにも使用できる。
さらに、ＨＩＳＰやＡＢＳ用の材料としても適用が可能である。